이어서 상기 에 따라서 얻 어 진 개환 중합체 5 . 0 부 , 및 시클로헥산 88 부 를 교반기 장착 오토 클레 이브 에 첨가 했 다 . 계속 해서 , 비스 ( 트리시 클로 헥 실포 스핀 ) 벤 질리 딘 루테늄 ( IV ) 디 클로라이드 0 . 031 부 및 에틸 비닐에테르 1 . 8 부 를 시클로헥산 18 부 에 용해 된 수소 화 촉매 용액 을 첨가 하 고 , 수소 압 0 . 785 MPa , 온도 120 ℃ 에서 10 시간 수소 화 반응 을 실시 했 다 . 반응 후 , 반응 액 을 과잉 량 의 이소프로판올 에 부 어 폴리머 를 완전히 석출 시켜 , 여과 분리 세정 했 다 . 얻 어 진 여과 물 을 40 ℃ 에서 40 시간 감압 건조 했 다 . 수소 화 율 은 99 % 이상 이 었 다 . 또한 , 얻 어 진 지 환식 구조 함유 수지 ( F ) 의 융점 은 272 ℃, 유리 전이 온도 는 102 ℃ 였 다 .